"一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基又は炭素数1~4のハロゲン化アルキル基を表す。]で表されるジアセタール化合物A成分、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を含有することを特徴とするジアセタール組成物。A成分100重量部に対して、B成分の量が1~5重量部、C成分の量が1~5重量部、及びD成分の量が0.1~0.8重量部である請求項1に記載のジアセタール組成物。A成分100重量部に対して、B成分の量が2~4重量部、C成分の量が2~4重量部、及びD成分の量が0.2~0.7重量部である請求項1に記載のジアセタール組成物。ジアセタール組成物中のB成分の濃度が、1~5重量である請求項1~3のいずれかに記載のジアセタール組成物。ジアセタール組成物中のD成分の濃度が、0.1~0.8重量である請求項1~4のいずれかに記載のジアセタール組成物。B成分が、分子内に3~8個の水酸基を有するポリオール化合物である請求項1~5のいずれかに記載のジアセタール組成物。B成分が、キシリトール、ソルビトール、マンニトールからなる群より選ばれた1種のポリオール化合物である請求項6に記載のジアセタール組成物。C成分が、分子内に少なくとも3~8個の水酸基を有するポリオールと炭素数12~22の飽和若しくは不飽和脂肪族モノカルボン酸及び/又は分子内に1~2個の水酸基を有する炭素数12~22の飽和若しくは不飽和脂肪族モノカルボン酸とのモノエステル化合物である請求項1~7のいずれかに記載のジアセタール組成物。C成分が、グリセリンモノラウレート、グリセリンモノミリステート、グリセリンモノパルミテート、グリセリンモノステアレート、グリセリンモノ12-ヒドロキシステアレート、ジグリセリンモノラウレート、ジグリセリンモノミリステート、ジグリセリンモノパルミテート、ジグリセリンモノステアレート、ジグリセリンモノ12-ヒドロキシステアレート、ソルビタンモノラウレート、ソルビタンモノミリステート、ソルビタンモノパルミテート、及びソルビタンモノステアレート、及びソルビタンモノ12-ヒドロキシステアレートからなる群より選ばれた少なくとも1種のモノエステル化合物である請求項8に記載のジアセタール組成物。D成分が、2,5-チオフェンジイル5-tert-ブチル-1,3-ベンゾキサゾール又は4,4’-ビスベンゾオキサゾール-2-イルスチルベンである請求項1~9のいずれかに記載のジアセタール組成物。D成分が、2,5-チオフェンジイル5-tert-ブチル-1,3-ベンゾキサゾールである請求項1~9のいずれかに記載のジアセタール組成物。D成分が、群青ウルトラマリンブルーである請求項1~9のいずれかに記載のジアセタール組成物。さらに、分子内に少なくとも1個の水酸基を有していてもよい炭素数8~32の飽和又は不飽和脂肪酸のアルカリ金属塩Eを含有することを特徴とする請求項1~12のいずれかに記載のジアセタール組成物。A成分100重量部に対して、E成分の量が0~0.8重量部である請求項13に記載のジアセタール組成物。A成分100重量部に対して、E成分の量が0~0.7重量部である請求項13に記載のジアセタール組成物。予めD成分とE成分を混合し、D成分の表面がE成分で被覆されていることを特徴とする請求項13~15のいずれかに記載のジアセタール組成物。前記E成分が、ステアリン酸マグネシウム、ステアリン酸アルミニウム、べへン酸アルミニウム、べへン酸リチウム、モンタン酸リチウム、及び12-ヒドロキシステアリン酸マグネシウム及び12-ヒドロキシステアリン酸リチウムからなる群から選ばれた少なくとも1種の脂肪酸アルカリ金属塩である請求項13~16のいずれかに記載のジアセタール組成物。さらに、炭素数10~28の飽和若しくは不飽和脂肪族モノカルボン酸、及び/又は分子内に1~2個の水酸基を有する炭素数10~28の飽和若しくは不飽和脂肪族モノカルボン酸F成分、及び炭素数6~30の飽和又は不飽和脂肪族アルコール硫酸エステルアルカリ金属塩、及び/又は炭素数6~30のアルキルベンゼンスルホン酸アルカリ金属塩G成分を含有することを特徴とする請求項1~17のいずれかに記載のジアセタール組成物。A成分100重量部に対して、F成分の量が1~5重量部、及びG成分の量が0.1~5重量部である請求項18に記載のジアセタール組成物。A成分100重量部に対して、F成分の量が2~4重量部、及びG成分の量が0.5~3重量部である請求項18に記載のジアセタール組成物。請求項1~20のいずれかに記載のジアセタール組成物を含有し、ジアセタール化合物から発生する臭気及び味の移行性が抑制されていることを特徴とするポリオレフィン系樹脂用核剤。ポリオレフィン系樹脂、一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基または炭素数1~4のハロゲン化アルキル基を表す。]で表されるジアセタール化合物A成分、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を含有することを特徴とするポリオレフィン系樹脂組成物。さらに、分子内に少なくとも1個の水酸基を有していてもよい炭素数8~32の飽和又は不飽和脂肪酸のアルカリ金属塩Eを含有することを特徴とする請求項22に記載のポリオレフィン系樹脂組成物。さらに、炭素数10~28の飽和若しくは不飽和脂肪族モノカルボン酸、及び/又は分子内に1~2個の水酸基を有する炭素数10~28の飽和若しくは不飽和脂肪族モノカルボン酸F成分、並びに炭素数6~30の飽和又は不飽和脂肪族アルコール硫酸エステルアルカリ金属塩、及び/又は炭素数6~30のアルキルベンゼンスルホン酸アルカリ金属塩G成分を含有することを特徴とする請求項22又は23に記載のポリオレフィン系樹脂組成物。ポリオレフィン系樹脂組成物が、ポリオレフィン系樹脂100重量部に対して、A成分0.14~0.34重量部、B成分0.0015~0.0175重量部、C成分0.0015~0.0175重量部、及びD成分0.00015~0.00275重量部からなる請求項22に記載のポリオレフィン系樹脂組成物。ポリオレフィン系樹脂組成物が、ポリオレフィン系樹脂100重量部に対して、A成分0.14~0.34重量部、B成分0.0015~0.0175重量部、C成分0.0015~0.0175重量部、D成分0.00015~0.00275重量部、及びE成分0~0.00275重量部からなる請求項23に記載のポリオレフィン系樹脂組成物。ポリオレフィン系樹脂組成物が、ポリオレフィン系樹脂100重量部に対して、A成分0.14~0.34重量部、B成分0.0015~0.0175重量部、C成分0.0015~0.0175重量部、D成分0.00015~0.00275重量部、E成分0~0.00275重量部、F成分0.0015~0.0350重量部、及び成分G0.00015~0.0175重量部からなる請求項24に記載のポリオレフィン系樹脂組成物。ポリオレフィン系樹脂に、請求項21に記載のポリオレフィン系樹脂用核剤を含有することを特徴とするポリオレフィン系樹脂組成物。ポリオレフィン系樹脂100重量部に対し、前記ポリオレフィン系樹脂用核剤0.15~0.45重量部を含有してなることを特徴とする請求項28に記載のポリオレフィン系樹脂組成物。請求項22~29のいずれかに記載のポリオレフィン系樹脂組成物を成形してなり、ジアセタール化合物から発生する臭気、及び味の移行性が抑制されていることを特徴とするポリオレフィン系樹脂成形体。A一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基又は炭素数1~4のハロゲン化アルキル基を表す。]で表されるジアセタール化合物から発生する臭気及び味の移行抑制剤であって、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸からなる群から選ばれる少なくとも1種の脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を含有することを特徴とする、ジアセタール化合物から発生する臭気及び味の移行性抑制剤。A一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基又は炭素数1~4のハロゲン化アルキル基を表す。]で表されるジアセタール化合物A成分を含有する組成物の成形時に、発生するジアセタール化合物由来のアルデヒド化合物の発生抑制方法であって、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸からなる群から選ばれる少なくとも1種の脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を前記組成物に含有せしめることを特徴とするアルデヒド化合物の発生抑制方法。さらに、分子内に少なくとも1個の水酸基を有していてもよい炭素数8~32の飽和又は不飽和脂肪酸のアルカリ金属塩からなる群から選ばれた少なくとも1種の脂肪酸アルカリ金属塩Eを前記組成物に含有せしめることを特徴とする請求項32に記載のアルデヒド化合物の発生抑制方法。さらに、炭素数10~28の飽和若しくは不飽和脂肪族モノカルボン酸、及び/又は分子内に1~2個の水酸基を有する炭素数10~28の飽和若しくは不飽和脂肪族モノカルボン酸F成分、並びに炭素数6~30の飽和又は不飽和脂肪族アルコール硫酸エステルアルカリ金属塩、及び/又は炭素数6~30のアルキルベンゼンスルホン酸アルカリ金属塩G成分を前記組成物に含有せしめることを特徴とする請求項32又は33に記載のアルデヒド化合物の発生抑制方法。請求項22~29のいずれかに記載のポリオレフィン系樹脂組成物を成形することを特徴とする、ポリオレフィン樹脂成形時にジアセタール化合物から発生する臭気を抑制する方法。請求項22~29のいずれかに記載のポリオレフィン系樹脂組成物を成形することにより得られる包装材又は容器に、食品、化粧品、医薬品等の内容物を収容することを特徴とする、ジアセタール化合物から発生する臭気及び味の、該内容物への移行を抑制する方法。本発明は、ポリオレフィン系樹脂成形体の透明性を損なうことなく、ジアセタール化合物を含有するポリオレフィン系樹脂を成形加工する時及び最終成形品中のジアセタール化合物由来のアルデヒド類の発生を大幅に抑制し、且つ臭気及び味の移行性が抑制できるジアセタール組成物及びポリオレフィン系樹脂組成物を提供することを目的とする。本発明者らは、かかる現状に鑑み、上記課題を解決すべく鋭意検討を行なった結果、1ジアセタール化合物、ポリオール化合物、ポリオールの脂肪族モノカルボン酸エステル化合物、並びにベンゾオキサゾール化合物、インディゴ化合物、フタロシアニン系化合物、アントラキノン系化合物、ウルトラマリン化合物、及びアルミン酸コバルト化合物からなる群より選ばれた1種の化合物を含有するジアセタール組成物をポリオレフィン系樹脂に配合した場合、従来の方法と比べて成形加工時の着色が大幅に抑制され、優れた透明感を有する成形品が得られると同時に、得られるポリオレフィン樹脂ペレット及びその成形品中のアルデヒド類の発生量が大幅に抑制され、臭気及び味の移行性が抑制される効果、又、成形加工時における成形品の着色が抑制される効果が得られることを見出した。2上記ジアセタール組成物に、更に、特定の脂肪族モノカルボン酸と特定のアルカリ金属塩化合物を含有させたジアセタール組成物を用いた場合、該ジアセタール組成物は、大幅な融点降下をもたらし、ポリオレフィン樹脂への分散性に優れ、成形加工温度を下げることで、該樹脂ペレット及び成形品中のアルデヒド類の発生量が一段と抑制され、より臭気及び味の移行性が抑制される効果が得られることを見出した。本発明は、かかる知見に基づき完成されたものであり、次のジアセタール化合物から発生する臭気及び味の移行性抑制剤、該抑制剤を用いた抑制方法、ジアセタール組成物、該組成物を含有するポリオレフィン系樹脂用核剤、該核剤を含有するポリオレフィン系樹脂組成物及びポリオレフィン系樹脂成形体等を提供するものである。項1一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基又は炭素数1~4のハロゲン化アルキル基を表す。]で表されるジアセタール化合物A成分、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を含有することを特徴とするジアセタール組成物。項2A成分100重量部に対して、B成分の量が1~5重量部、C成分の量が1~5重量部、及びD成分の量が0.1~0.8重量部である項1に記載のジアセタール組成物。項3A成分100重量部に対して、B成分の量が2~4重量部、C成分の量が2~4重量部、及びD成分の量が0.2~0.7重量部である項1に記載のジアセタール組成物。項4ジアセタール組成物中のB成分の濃度が、1~5重量である項1~項3のいずれかに記載のジアセタール組成物。項5ジアセタール組成物中のB成分の濃度が、2~4重量である項1~項3に記載のジアセタール組成物。項6ジアセタール組成物中のD成分の濃度が、0.1~0.8重量である項1~項5のいずれかに記載のジアセタール組成物。項7ジアセタール組成物中のD成分の濃度が、0.2~0.7重量である項1~項5のいずれかに記載のジアセタール組成物。項8B成分が、分子内に3~8個の水酸基を有するポリオール化合物である項1~項7のいずれかに記載のジアセタール組成物。項9B成分が、キシリトール、ソルビトール、及びマンニトールからなる群より選ばれた少なくとも1種のポリオール化合物である項8に記載のジアセタール組成物。項10C成分が、分子内に少なくとも3~8個の水酸基を有するポリオールと炭素数12~22の飽和若しくは不飽和脂肪族モノカルボン酸及び/又は分子内に1~2個の水酸基を有する炭素数12~22の飽和若しくは不飽和脂肪族モノカルボン酸とのモノエステル化合物である項1~項9のいずれかに記載のジアセタール組成物。項11C成分が、グリセリンモノラウレート、グリセリンモノミリステート、グリセリンモノパルミテート、グリセリンモノステアレート、グリセリンモノ12-ヒドロキシステアレート、ジグリセリンモノラウレート、ジグリセリンモノミリステート、ジグリセリンモノパルミテート、ジグリセリンモノステアレート、ジグリセリンモノ12-ヒドロキシステアレート、ソルビタンモノラウレート、ソルビタンモノミリステート、ソルビタンモノパルミテート、ソルビタンモノステアレート、及びソルビタンモノ12-ヒドロキシステアレートからなる群より選ばれた少なくとも1種のモノエステル化合物である項10に記載のジアセタール組成物。項12D成分が、前記一般式2で表されるベンゾオキサゾール化合物である項1~項11のいずれかに記載のジアセタール組成物。項13A成分100重量部に対して、前記ベンゾオキサゾール化合物の量が0.1~0.8重量部である項12に記載のジアセタール組成物。項14A成分100重量部に対して、前記ベンゾオキサゾール化合物の量が0.2~0.6重量部である項12に記載のジアセタール組成物。項15前記ベンゾオキサゾール化合物が、2,5-チオフェンジイル5-tert-ブチル-1,3-ベンゾキサゾール又は4,4’-ビスベンゾオキサゾール-2-イルスチルベンである項12~項14のいずれかに記載のジアセタール組成物。項16前記ベンゾオキサゾール化合物が、2,5-チオフェンジイル5-tert-ブチル-1,3-ベンゾキサゾールである項12~項14のいずれかに記載のジアセタール組成物。項17D成分が、インディゴ化合物、フタロシアニン系化合物、アントラキノン系化合物、ウルトラマリン化合物、及びアルミン酸コバルト化合物からなる群より選ばれた少なくとも1種の化合物である項1~項11のいずれかに記載のジアセタール組成物。項18A成分100重量部に対して、前記化合物の量が0.1~0.8重量部である項17に記載のジアセタール組成物。項19A成分100重量部に対して、前記化合物の量が0.2~0.7重量部である項17に記載のジアセタール組成物。項20前記化合物が、群青ウルトラマリンである項17~項19のいずれかに記載のジアセタール組成物。項21さらに、分子内に少なくとも1個の水酸基を有していてもよい炭素数8~32の飽和又は不飽和脂肪酸のアルカリ金属塩Eを含有することを特徴とする項17~項20のいずれかに記載のジアセタール組成物。項22A成分100重量部に対して、E成分の量が0.1~0.8重量部である項21に記載のジアセタール組成物。項23A成分100重量部に対して、E成分の量が0.2~0.7重量部である項21に記載のジアセタール組成物。項24予めD成分とE成分を混合し、D成分の表面がE成分で被覆されていることを特徴とする項21~項23のいずれかに記載のジアセタール組成物。項25前記E成分が、ステアリン酸マグネシウム、ステアリン酸アルミニウム、べへン酸アルミニウム、べへン酸リチウム、モンタン酸リチウム、12-ヒドロキシステアリン酸マグネシウム及び12-ヒドロキシステアリン酸リチウムからなる群から選ばれた少なくとも1種の脂肪酸アルカリ金属塩である項21~項24のいずれかに記載のジアセタール組成物。項26さらに、炭素数10~28の飽和若しくは不飽和脂肪族モノカルボン酸、及び/又は分子内に1~2個の水酸基を有する炭素数10~28の飽和若しくは不飽和脂肪族モノカルボン酸F成分、並びに炭素数6~30の飽和又は不飽和脂肪族アルコール硫酸エステルアルカリ金属塩、及び/又は炭素数6~30のアルキルベンゼンスルホン酸アルカリ金属塩G成分を含有することを特徴とする項1~項25のいずれかに記載のジアセタール組成物。項27A成分100重量部に対して、F成分の量が1~10重量部、及びG成分の量が0.1~5重量部である項26に記載のジアセタール組成物。項28A成分100重量部に対して、F成分の量が2~5重量部、及びG成分の量が0.5~3重量部である項26に記載のジアセタール組成物。項29項1~項28のいずれかに記載のジアセタール組成物を含有し、ジアセタール化合物から発生する臭気及び味の移行性が抑制されていることを特徴とするポリオレフィン系樹脂用核剤。項30ポリオレフィン系樹脂、一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基または炭素数1~4のハロゲン化アルキル基を表す。]で表されるジアセタール化合物A成分、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を含有することを特徴とするポリオレフィン系樹脂組成物。項31さらに、分子内に少なくとも1個の水酸基を有していてもよい炭素数8~32の飽和又は不飽和脂肪酸のアルカリ金属塩Eを含有することを特徴とする項30に記載のポリオレフィン系樹脂組成物。項32さらに、炭素数10~28の飽和若しくは不飽和脂肪族モノカルボン酸、及び/又は分子内に1~2個の水酸基を有する炭素数10~28の飽和若しくは不飽和脂肪族モノカルボン酸F成分、及び炭素数6~30の飽和又は不飽和脂肪族アルコール硫酸エステルアルカリ金属塩、及び/又は炭素数6~30のアルキルベンゼンスルホン酸アルカリ金属塩G成分を含有することを特徴とする項30又は項31に記載のポリオレフィン系樹脂組成物。項33ポリオレフィン系樹脂組成物が、ポリオレフィン系樹脂100重量部に対して、A成分0.14~0.34重量部、B成分0.0015~0.0175重量部、C成分0.0015~0.0175重量部、及びD成分0.00015~0.00275重量部からなる項30に記載のポリオレフィン系樹脂組成物。項34ポリオレフィン系樹脂組成物が、ポリオレフィン系樹脂100重量部に対して、A成分0.14~0.34重量部、B成分0.0015~0.0175重量部、C成分0.0015~0.0175重量部、D成分0.00015~0.00275重量部、及びE成分0~0.00275重量部からなる項31に記載のポリオレフィン系樹脂組成物。項35ポリオレフィン系樹脂組成物が、ポリオレフィン系樹脂100重量部に対して、A成分0.14~0.34重量部、B成分0.0015~0.0175重量部、C成分0.0015~0.0175重量部、D成分0.00015~0.00275重量部、E成分0~0.00275重量部、F成分0.0015~0.0350重量部、及び成分G0.00015~0.0175重量部からなる項32に記載のポリオレフィン系樹脂組成物。項36ポリオレフィン系樹脂に、項29に記載のポリオレフィン系樹脂用核剤を含有することを特徴とするポリオレフィン系樹脂組成物。項37ポリオレフィン系樹脂100重量部に対し、前記ポリオレフィン系樹脂用核剤0.15~0.45重量部を含有してなることを特徴とする項36に記載のポリオレフィン系樹脂組成物。項38項30~項37のいずれかに記載のポリオレフィン系樹脂組成物を成形してなり、ジアセタール化合物から発生する臭気、及び味の移行性が抑制されていることを特徴とするポリオレフィン系樹脂成形体。項39A一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基又は炭素数1~4のハロゲン化アルキル基を表す。]で表されるジアセタール化合物から発生する臭気及び味の移行抑制剤であって、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた1種の化合物D成分を含有することを特徴とする、ジアセタール化合物から発生する臭気及び味の移行性抑制剤。項40A一般式1[式中、R1及びR2は、同一又は異なって、それぞれ、水素原子、炭素数1~4のアルキル基、炭素数1~4のアルコキシ基、炭素数1~4のアルコキシカルボニル基又はハロゲン原子を表す。a及びbは、夫々1~5の整数を示す。cは0又は1を示す。aが2である場合、2つのR1基は互いに結合してそれらが結合するベンゼン環と共にテトラリン環を形成していてもよく、又、bが2である場合、2つのR2基は互いに結合してそれらが結合するベンゼン環と共にテトラリン環を形成していてもよい。R3は、水素原子、炭素数1~4のアルキル基、炭素数2~4のアルケニル基、炭素数1~4のアルコキシ基、炭素数1~4のアルコキシカルボニル基又は炭素数1~4のハロゲン化アルキル基を表す。]で表されるジアセタール化合物A成分を含有する組成物の成形時に、発生するジアセタール化合物由来のアルデヒド化合物の発生抑制方法であって、分子内に少なくとも2個の水酸基を有するポリオール化合物B成分、分子内に少なくとも2個の水酸基を有するポリオールと、炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物C成分、並びに一般式2[式中、R4及びR5は、同一又は異なって、それぞれ、水素原子、炭素数1~4のアルキル基を表す。R6は、チオフェン基、トランス-スチルベン基又はシス-スチルベン基を表す。d及びeは、夫々1~4の整数を示す。]で表されるベンゾオキサゾール化合物、インディゴ化合物、フタロシアニン系化合物、アントラキノン系化合物、ウルトラマリン化合物、及びアルミン酸コバルト化合物からなる群より選ばれた少なくとも1種の化合物D成分を前記組成物に含有せしめることを特徴とするアルデヒド化合物の発生抑制方法。項41さらに、分子内に少なくとも1個の水酸基を有していてもよい炭素数8~32の飽和又は不飽和脂肪酸のアルカリ金属塩Eを前記組成物に含有せしめることを特徴とする項40に記載のアルデヒド化合物の発生抑制方法。項42さらに、炭素数10~28の飽和若しくは不飽和脂肪族モノカルボン酸、及び/又は分子内に1~2個の水酸基を有する炭素数10~28の飽和若しくは不飽和脂肪族モノカルボン酸F成分、並びに炭素数6~30の飽和又は不飽和脂肪族アルコール硫酸エステルアルカリ金属塩、及び/又は炭素数6~30のアルキルベンゼンスルホン酸アルカリ金属塩G成分を前記組成物に含有せしめることを特徴とする項40又は項41に記載のアルデヒド化合物の発生抑制方法。項43項30~項37のいずれかに記載のポリオレフィン系樹脂組成物を成形することを特徴とする、ポリオレフィン樹脂成形時にジアセタール化合物から発生する臭気を抑制する方法。項44項30~項37のいずれかに記載のポリオレフィン系樹脂組成物を成形することにより得られる包装材又は容器に、食品、化粧品、医薬品等の内容物を収容することを特徴とする、ジアセタール化合物から発生する臭気及び味の、該内容物への移行を抑制する方法。本発明によれば、高温での貯蔵安定性に優れたジアセタール組成物が得られ、成形加工時などの熱履歴によりジアセタール化合物から発生するアルデヒド類の発生量並びに最終成形体中のアルデヒド類の臭気及び味の移行性が抑制され、且つポリオレフィン系樹脂の着色特に黄色着色が抑制されているポリオレフィン系樹脂成形体を与えることができる新規有用なジアセタール組成物及びポリオレフィン系樹脂組成物を得ることができる。また、得られるポリオレフィン系樹脂成形体は、透明性に優れる。本発明のポリオレフィン系樹脂組成物は、結晶化温度が高く、成形サイクル時間を短縮することができる。<ジアセタール組成物>本発明のジアセタール組成物は、下記の組成物である。i上記一般式1で表されるジアセタール化合物A成分、ポリオール化合物B成分、ポリオールと脂肪族モノカルボン酸のモノエステル化合物C成分、ベンゾオキサゾール化合物、インディゴ化合物、フタロシアニン系化合物、アントラキノン系化合物、ウルトラマリン化合物、及びアルミン酸コバルト化合物からなる群より選ばれた1種の化合物D成分を含有するジアセタール組成物、上記ジアセタール組成物に加えてさらに脂肪酸アルカリ金属塩E成分を含有するジアセタール組成物、及び上記ジアセタール組成物に加えてさらに特定の脂肪族モノカルボン酸F成分及び、特定のアルカリ金属塩化合物G成分を含有するジアセタール組成物である。[A成分:ジアセタール化合物]本発明に係るA成分ジアセタール化合物は、前記一般式1で表されるものである。一般式1において、R1及びR2は、水素原子、炭素数1~4のアルキル基、炭素数1~4のアルコキシ基、炭素数1~4のアルコキシカルボニル基又はハロゲン原子である。炭素数1~4のアルキル基としては、メチル基、エチル基、プロピル基、イソプロピル基、ブチル基等が例示され、炭素数1~4のアルコキシ基としては、メトキシ基、エトキシ基、プロポキシ基、イソプロポキシ基、ブトキシ基等が例示される。炭素数1~4のアルコキシカルボニル基としては、メトキシカルボニル基、エトキシカルボニル基、プロポキシカルボニル基及びイソプロポキシカルボニル基等が挙げられる。ハロゲン原子としては、フッ素原子、塩素原子、臭素原子等が例示される。R3は、水素原子、炭素数1~4のアルキル基、炭素数2~4のアルケニル基、炭素数1~4のアルコキシ基、炭素数1~4のアルコキシカルボニル基または炭素数1~4のハロゲン化アルキル基であり、好ましくは、水素原子、炭素数1~3のアルキル基または炭素数2~3のアルケニル基である。炭素数1~4のアルキル基としては、メチル基、エチル基、プロピル基、イソプロピル基、ブチル基等が例示され、アルケニル基としては、エチニル基、アリル基、イソプロペニル基、ブテニル基等が例示される。炭素数1~4のアルコキシ基としては、メトキシ基、エトキシ基、プロポキシ基、イソプロポキシ基、ブトキシ基等が例示される。炭素数1~4のアルコキシカルボニル基としては、メトキシカルボニル基、エトキシカルボニル基、プロポキシカルボニル基及びイソプロポキシカルボニル基等が挙げられる。ハロゲン原子としては、フッ素原子、塩素原子、臭素原子等が例示される。a及びbは、それぞれ、1~5の整数であり、好ましくは1、2又は3である。cは、0又は1であり、好ましくは1である。R1及びR2で表される置換基の置換位置は、特に限定されるものではないが、a及びbが1の場合は、o位オルト位、m位メタ位又はp位パラ位であり、a及びbが2の場合は、2,4位、3,4位、3,5位等を例示でき、a及びbが3の場合は、2,4,5位、3,4,5位等を例示できる。上記のジアセタール化合物の中でも、cが1で、R3が水素原子又はプロピル基a1成分であるものが好ましい。上記一般式1のジアセタール化合物の代表例としては、次のものを例示できる。1,3:2,4-O-ジベンジリデン-D-ソルビトール、1,3:2,4-ビス-O-o-メチルベンジリデンソルビトール、1,3:2,4-ビス-O-m-メチルベンジリデン-D-ソルビトール、1,3:2,4-ビス-O-m-エチルベンジリデン-D-ソルビトール、1,3:2,4-ビス-O-m-イソプロピルベンジリデン-D-ソルビトール、1,3:2,4-ビス-O-m-n-プロピルベンジリデン-D-ソルビトール、1,3:2,4-ビス-O-m-n-ブチルベンジリデン-D-ソルビトール、1,3:2,4-ビス-O-p-メチルベンジリデン-D-ソルビトール、1,3:2,4-ビス-O-p-エチルベンジリデン-D-ソルビトール、1,3:2,4-ビス-O-p-イソプロピルベンジリデン-D-ソルビトール、1,3:2,4-ビス-O-p-n-プロピルベンジリデン-D-ソルビトール、1,3:2,4-ビス-O-p-n-ブチルベンジリデン-D-ソルビトール、1,3:2,4-ビス-O-2,3-ジメチルベンジリデン-D-ソルビトール、1,3:2,4-ビス-O-2,4-ジメチルベンジリデン-D-ソルビトール、1,3:2,4-ビス-O-2,5-ジメチルベンジリデン-D-ソルビトール、1,3:2,4-ビス-O-3,4-ジメチルベンジリデン-D-ソルビトール、1,3:2,4-ビス-O-3,5-ジメチルベンジリデン-D-ソルビトール、1,3:2,4-ビス-O-2,3-ジエチルベンジリデン-D-ソルビトール、1,3:2,4-ビス-O-2,4-ジエチルベンジリデン-D-ソルビトール、1,3:2,4-ビス-O-2,5-ジエチルベンジリデン-D-ソルビトール、1,3:2,4-ビス-O-3,4-ジエチルベンジリデン-D-ソルビトール、1,3:2,4-ビス-O-3,5-ジエチルベンジリデン-D-ソルビトール、1,3:2,4-ビス-O-2,4,5-トリメチルベンジリデン-D-ソルビトール、1,3:2,4-ビス-O-3,4,5-トリメチルベンジリデン-D-ソルビトール、1,3:2,4-ビス-O-2,4,5-トリエチルベンジリデン-D-ソルビトール、1,3:2,4-ビス-O-3,4,5-トリエチルベンジリデン-D-ソルビトール、1,3:2,4-ビス-O-p-メチルオキシカルボニルベンジリデン-D-ソルビトール、1,3:2,4-ビス-O-p-エチルオキシカルボニルベンジリデン-D-ソルビトール、1,3:2,4-ビス-O-p-イソプロピルオキシカルボニルベンジリデン-D-ソルビトール、1,3:2,4-ビス-O-o-n-プロピルオキシカルボニルベンジリデン-D-ソルビトール、1,3:2,4-ビス-O-o-n-ブチルベンジリデン-D-ソルビトール、1,3:2,4-ビス-O-o-クロロベンジリデン-D-ソルビトール、1,3:2,4-ビス-O-p-クロロベンジリデン-D-ソルビトール、1,3:2,4-ビス-O-[5,6,7,8-テトラヒドロ-1-ナフタレン-1-メチレン]-D-ソルビトール、1,3:2,4-ビス-O-[5,6,7,8-テトラヒドロ-2-ナフタレン-1-メチレン]-D-ソルビトール、1,3-O-ベンジリデン-2,4-O-p-メチルベンジリデン-D-ソルビトール、1,3-O-p-メチルベンジリデン-2,4-O-ベンジリデン-D-ソルビトール、1,3-O-ベンジリデン-2,4-O-p-エチルベンジリデン-D-ソルビトール、1,3-O-p-エチルベンジリデン-2,4-O-ベンジリデン-D-ソルビトール、1,3-O-ベンジリデン-2,4-O-p-クロルベンジリデン-D-ソルビトール、1,3-O-p-クロルベンジリデン-2,4-O-ベンジリデン-D-ソルビトール、1,3-O-ベンジリデン-2,4-O-2,4-ジメチルベンジリデン-D-ソルビトール、1,3-O-2,4-ジメチルベンジリデン-2,4-O-ベンジリデン-D-ソルビトール、1,3-O-ベンジリデン-2,4-O-3,4-ジメチルベンジリデン-D-ソルビトール、1,3-O-3,4-ジメチルベンジリデン-2,4-O-ベンジリデン-D-ソルビトール、1,3-O-p-メチル-ベンジリデン-2,4-O-p-エチルベンジリデンソルビトール、1,3-p-エチル-ベンジリデン-2,4-p-メチルベンジリデン-D-ソルビトール、1,3-O-p-メチル-ベンジリデン-2,4-O-p-クロルベンジリデン-D-ソルビトール、1,3-O-p-クロル-ベンジリデン-2,4-O-p-メチルベンジリデン-D-ソルビトール、1,3:2,4-ビス-O-ベンジリデン-1-メチルソルビトール、1,3:2,4-ビス-O-p-メチルベンジリデン-1-メチルソルビトール、1,3:2,4-ビス-O-p-エチルベンジリデン-1-メチルソルビトール、1,3:2,4-ビス-O-p-n-プロピルベンジリデン-1-メチルソルビトール、1,3:2,4-ビス-O-2’,3’-ジメチルベンジリデン-1-メチルソルビトール、1,3:2,4-ビス-O-2’,4’-ジメチルベンジリデン-1-メチルソルビトール、1,3:2,4-ビス-O-2’,5’-ジメチルベンジリデン-1-メチルソルビトール、1,3:2,4-ビス-O-3’,4’-ジメチルベンジリデン-1-メチルソルビトール、1,3:2,4-ビス-O-3’,5’-ジメチルベンジリデン-1-メチルソルビトール、1,3:2,4-ビス-O-3’-メチル-4’-メトキシベンジリデン-1-メチルソルビトール、1,3:2,4-ビス-O-3’,4’-ジクロルベンジリデン-1-メチルソルビトール、1,3:2,4-ビス-O-p-メチルオキシカルボニルベンジリデン-1-メチルソルビトール、1,3:2,4-ビス-O-3’-メチル-4’-フルオロベンジリデン-1-メチルソルビトール、1,3:2,4-ビス-O-3’-ブロモ-4’-エチルベンジリデン-1-メチルソルビトール、1,3:2,4-ビス-O-ベンジリデン-1-エチルソルビトール、1,3:2,4-ビス-O-p-メチルベンジリデン-1-エチルソルビトール、1,3:2,4-ビス-O-p-エチルベンジリデン-1-エチルソルビトール、1,3:2,4-ビス-O-p-n-プロピルベンジリデン-1-エチルソルビトール、1,3:2,4-ビス-O-2’,3’-ジメチルベンジリデン-1-エチルソルビトール、1,3:2,4-ビス-O-2’,4’-ジメチルベンジリデン-1-エチルソルビトール、1,3:2,4-ビス-O-2’,5’-ジメチルベンジリデン-1-エチルソルビトール、1,3:2,4-ビス-O-3’,4’-ジメチルベンジリデン-1-エチルソルビトール、1,3:2,4-ビス-O-3’,5’-ジメチルベンジリデン-1-エチルソルビトール、1,3:2,4-ビス-O-3’-メチル-4’-メトキシベンジリデン-1-エチルソルビトール、1,3:2,4-ビス-O-3’,4’-ジクロルベンジリデン-1-エチルソルビトール、1,3:2,4-ビス-O-p-メチルオキシカルボニルベンジリデン-1-エチルソルビトール、1,3:2,4-ビス-O-3’-メチル-4’-フルオロベンジリデン-1-エチルソルビトール、1,3:2,4-ビス-O-3’-ブロモ-4’-エチルベンジリデン-1-エチルソルビトール、1,3:2,4-ビス-O-ベンジリデン-1-n-プロピルソルビトール、1,3:2,4-ビス-O-p-メチルベンジリデン-1-n-プロピルソルビトール、1,3:2,4-ビス-O-p-エチルベンジリデン-1-n-プロピルソルビトール、1,3:2,4-ビス-O-p-n-プロピルベンジリデン-1-n-プロピルソルビトール、1,3:2,4-ビス-O-2’,3’-ジメチルベンジリデン-1-n-プロピルソルビトール、1,3:2,4-ビス-O-2’,4’-ジメチルベンジリデン-1-n-プロピルソルビトール、1,3:2,4-ビス-O-2’,5’-ジメチルベンジリデン-1-n-プロピルソルビトール、1,3:2,4-ビス-O-3’,4’-ジメチルベンジリデン-1-n-プロピルソルビトール、1,3:2,4-ビス-O-3’,5’-ジメチルベンジリデン-1-n-プロピルソルビトール、1,3:2,4-ビス-O-3’-メチル-4’-メトキシベンジリデン-1-n-プロピルソルビトール、1,3:2,4-ビス-O-3’,4’-ジクロルベンジリデン-1-n-プロピルソルビトール、1,3:2,4-ビス-O-p-メチルオキシカルボニルベンジリデン-1-n-プロピルソルビトール、1,3:2,4-ビス-O-3’-メチル-4’-フルオロベンジリデン-1-n-プロピルソルビトール、1,3:2,4-ビス-O-3’-ブロモ-4’-エチルベンジリデン-1-n-プロピルソルビトール、1,3:2,4-ビス-O-ベンジリデン-1-エチニルソルビトール、1,3:2,4-ビス-O-p-メチルベンジリデン-1-エチニルソルビトール、1,3:2,4-ビス-O-p-エチルベンジリデン-1-エチニルソルビトール、1,3:2,4-ビス-O-p-n-プロピルベンジリデン-1-エチニルソルビトール、1,3:2,4-ビス-O-2’,3’-ジメチルベンジリデン-1-エチニルソルビトール、1,3:2,4-ビス-O-2’,4’-ジメチルベンジリデン-1-エチニルソルビトール、1,3:2,4-ビス-O-2’,5’-ジメチルベンジリデン-1-エチニルソルビトール、1,3:2,4-ビス-O-3’,4’-ジメチルベンジリデン-1-エチニルソルビトール、1,3:2,4-ビス-O-3’,5’-ジメチルベンジリデン-1-エチニルソルビトール、1,3:2,4-ビス-O-3’-メチル-4’-メトキシベンジリデン-1-エチニルソルビトール、1,3:2,4-ビス-O-3’,4’-ジクロルベンジリデン-1-エチニルソルビトール、1,3:2,4-ビス-O-p-メチルオキシカルボニルベンジリデン-1-エチニルソルビトール、1,3:2,4-ビス-O-3’-メチル-4’-フルオロベンジリデン-1-エチニルソルビトール、1,3:2,4-ビス-O-3’-ブロモ-4’-エチルベンジリデン-1-エチニルソルビトール、1,3:2,4-ビス-O-ベンジリデン-1-アリルソルビトール、1,3:2,4-ビス-O-p-メチルベンジリデン-1-アリルソルビトール、1,3:2,4-ビス-O-p-エチルベンジリデン-1-アリルソルビトール、1,3:2,4-ビス-O-p-n-プロピルベンジリデン-1-アリルソルビトール、1,3:2,4-ビス-O-2’,3’-ジメチルベンジリデン-1-アリルソルビトール、1,3:2,4-ビス-O-2’,4’-ジメチルベンジリデン-1-アリルソルビトール、1,3:2,4-ビス-O-2’,5’-ジメチルベンジリデン-1-アリルソルビトール、1,3:2,4-ビス-O-3’,4’-ジメチルベンジリデン-1-アリルソルビトール、1,3:2,4-ビス-O-3’,5’-ジメチルベンジリデン-1-アリルソルビトール、1,3:2,4-ビス-O-3’-メチル-4’-メトキシベンジリデン-1-アリルソルビトール、1,3:2,4-ビス-O-3’,4’-ジクロルベンジリデン-1-アリルソルビトール、1,3:2,4-ビス-O-p-メチルオキシカルボニルベンジリデン-1-アリルソルビトール、1,3:2,4-ビス-O-3’-メチル-4’-フルオロベンジリデン-1-アリルソルビトール、1,3:2,4-ビス-O-3’-ブロモ-4’-エチルベンジリデン-1-アリルソルビトールが例示され、これらは、夫々単独で又は2種以上を適宜組み合わせて使用される。これらのうち、好ましい化合物として、1,3:2,4-O-ジベンジリデン-D-ソルビトール、1,3:2,4-ビス-O-o-メチルベンジリデンソルビトール、1,3:2,4-ビス-O-p-メチルベンジリデン-D-ソルビトール、1,3:2,4-ビス-O-p-エチルベンジリデン-D-ソルビトール、1,3:2,4-ビス-O-p-イソプロピルベンジリデン-D-ソルビトール、1,3:2,4-ビス-O-p-n-プロピルベンジリデン-D-ソルビトール、1,3:2,4-ビス-O-p-n-ブチルベンジリデン-D-ソルビトール、1,3:2,4-ビス-O-2,4-ジメチルベンジリデン-D-ソルビトール、1,3:2,4-ビス-O-3,4-ジメチルベンジリデン-D-ソルビトール、1,3:2,4-ビス-O-3,5-ジメチルベンジリデン-D-ソルビトール、1,3:2,4-ビス-O-2,4,5-トリメチルベンジリデン-D-ソルビトール、1,3:2,4-ビス-O-p-メチルオキシカルボニルベンジリデン-D-ソルビトール、1,3:2,4-ビス-O-[5,6,7,8-テトラヒドロ-1-ナフタレン-1-メチレン]-D-ソルビトール、1,3:2,4-ビス-O-[5,6,7,8-テトラヒドロ-2-ナフタレン-1-メチレン]-D-ソルビトール、1,3-O-ベンジリデン-2,4-O-p-メチルベンジリデン-D-ソルビトール、1,3-O-p-メチルベンジリデン-2,4-O-ベンジリデン-D-ソルビトール、1,3-O-ベンジリデン-2,4-O-2,4-ジメチルベンジリデン-D-ソルビトール、1,3-O-2,4-ジメチルベンジリデン-2,4-O-ベンジリデン-D-ソルビトール、1,3-O-ベンジリデン-2,4-O-3,4-ジメチルベンジリデン-D-ソルビトール、1,3-O-3,4-ジメチルベンジリデン-2,4-O-ベンジリデン-D-ソルビトール、1,3:2,4-ビス-O-ベンジリデン-1-メチルソルビトール、1,3:2,4-ビス-O-p-メチルベンジリデン-1-メチルソルビトール、1,3:2,4-ビス-O-p-エチルベンジリデン-1-メチルソルビトール、1,3:2,4-ビス-O-p-n-プロピルベンジリデン-1-メチルソルビトール、1,3:2,4-ビス-O-3’,4’-ジメチルベンジリデン-1-メチルソルビトール、1,3:2,4-ビス-O-ベンジリデン-1-エチルソルビトール、1,3:2,4-ビス-O-p-メチルベンジリデン-1-エチルソルビトール、1,3:2,4-ビス-O-p-エチルベンジリデン-1-エチルソルビトール、1,3:2,4-ビス-O-p-n-プロピルベンジリデン-1-エチルソルビトール、1,3:2,4-ビス-O-3’,4’-ジメチルベンジリデン-1-エチルソルビトール、1,3:2,4-ビス-O-ベンジリデン-1-n-プロピルソルビトール、1,3:2,4-ビス-O-p-メチルベンジリデン-1-n-プロピルソルビトール、1,3:2,4-ビス-O-p-エチルベンジリデン-1-n-プロピルソルビトール、1,3:2,4-ビス-O-p-n-プロピルベンジリデン-1-n-プロピルソルビトール、1,3:2,4-ビス-O-3’,4’-ジメチルベンジリデン-1-n-プロピルソルビトール、1,3:2,4-ビス-O-ベンジリデン-1-アリルソルビトール、1,3:2,4-ビス-O-p-メチルベンジリデン-1-アリルソルビトール、1,3:2,4-ビス-O-p-エチルベンジリデン-1-アリルソルビトール、1,3:2,4-ビス-O-p-n-プロピルベンジリデン-1-アリルソルビトール、1,3:2,4-ビス-O-3’,4’-ジメチルベンジリデン-1-アリルソルビトールが好ましい。これらは、夫々単独又は2種以上を適宜組み合わせて使用される。これらの中でも、特に、1,3:2,4-ビス-O-p-メチルベンジリデン-D-ソルビトール、1,3:2,4-ビス-O-p-エチルベンジリデン-D-ソルビトール、1,3:2,4-ビス-O-3,4-ジメチルベンジリデン-D-ソルビトール、1,3:2,4-ビス-O-p-n-プロピルベンジリデン-1-メチルソルビトール、1,3:2,4-ビス-O-p-n-プロピルベンジリデン-1-エチルソルビトール、1,3:2,4-ビス-O-p-n-プロピルベンジリデン-1-n-プロピルソルビトール、1,3:2,4-ビス-O-p-n-プロピルベンジリデン-1-アリルソルビトールが好ましい。前記ジアセタール化合物の結晶形態は、本発明の効果が得られる限り特に限定されず、六方晶、単斜晶、立方晶、三方晶、斜方晶等の任意の結晶形が使用できる。これらの結晶も公知であるか又は公知の方法に従い製造できる。本発明で使用するジアセタール化合物は、純度が100のものであってもよいが、若干不純物を含むものであってもかまわない。これら一般式1で表されるジアセタール化合物は、いずれも公知であるか、又は日本国特公昭48-43748号公報、特開昭53-5165号公報、特開昭57-185287号公報、特開平2-231488号公報等の公知方法に従って容易に製造できる。[B成分]本発明に係るB成分は、分子内に少なくとも2個の水酸基を有するポリオール化合物であり、好ましくは、分子内に3~8個の水酸基を有するポリオール化合物b1成分である。これらのポリオール化合物は、商業的に入手できるものを使用することができる。具体的には、ポリオール化合物として、エリスリトール、キシリトール、ソルビトール、マンニトール、マルチトール、ラクチトール、パラチニット、イノシトールなどが挙げられる。中でも、キシリトール、ソルビトール、マンニトール、イノシトール、特にキシリトール、ソルビトール、マンニトールが推奨される。夫々単独で又は2種以上を適宜組み合わせて使用される[C成分]本発明に係るモノエステル化合物は、分子内に少なくとも2個の水酸基を有するポリオールと炭素数10~28の飽和若しくは不飽和脂肪族モノカルボン酸及び/又は分子内に1~2個の水酸基を有する炭素数10~28の飽和若しくは不飽和脂肪族モノカルボン酸とのモノエステル化合物であり、好ましくは、分子内に少なくとも3~8個の水酸基を有するポリオールと炭素数12~22の飽和若しくは不飽和脂肪族モノカルボン酸及び/又は分子内に1~2個の水酸基を有する炭素数12~22の飽和若しくは不飽和脂肪族モノカルボン酸とのモノエステル化合物c1成分である。これらのモノエステル化合物は、商業的に入手できるものを使用することができる。前記のポリオールとしては、ペンタエリスリトール、ジペンタエリスリトール、トリメチロールプロパン、トリメチロールエタン、グリセリン、ジグリセリン、ソルビタン、ソルビトール、キシリトールなどが挙げられる。中でも、ペンタエリスリトール、グリセリン、ジグリセリン、ソルビタン、特にグリセリン、ジグリセリン、ソルビタンが推奨される。また、前記の脂肪族モノカルボン酸としては、炭素数10~28、好ましくは12~22、特に16~18の飽和若しくは不飽和脂肪族モノカルボン酸又は分子内に1~2個、好ましくは1個の水酸基を有する炭素数10~28、好ましくは12~22、特に16~18の飽和若しくは不飽和脂肪族モノカルボン酸が挙げられる。具体的には、カプリル酸、カプリン酸、ラウリン酸、ミリスチン酸、パルミチン酸、ステアリン酸、アラキジン酸、べへン酸、モンタン酸、パルミトオレイン酸、オレイン酸、エライジン酸、リノール酸、リノレン酸、アラキドン酸、9-ヒドロキシステアリン酸、10-ヒドロキシステアリン酸、12-ヒドロキシステアリン酸、13-ヒドロキシステアリン酸、リシノール酸、9,10-ジヒドロキシステアリン酸が挙げられる。中でも、ラウリン酸、ミリスチン酸、パルミチン酸、ステアリン酸、12-ヒドロキシステアリン酸、特にステアリン酸、12-ヒドロキシステアリン酸が推奨される。これらは、1種単独で又は2種以上適宜組み合わせて使用できる。具体的なモノエステル化合物としては、ペンタエリスリトールモノラウレート、ペンタエリスリトールモノミリステート、ペンタエリスリトールモノパルミテート、ペンタエリスリトールモノステアレート、ペンタエリスリトールモノ12-ヒドロキシステアレート、グリセリンモノラウレート、グリセリンモノミリステート、グリセリンモノパルミテート、グリセリンモノステアレート、グリセリンモノ12-ヒドロキシステアレート、ジグリセリンモノラウレート、ジグリセリンモノミリステート、ジグリセリンモノパルミテート、ジグリセリンモノステアレート、ジグリセリンモノ12-ヒドロキシステアレート、ソルビタンモノラウレート、ソルビタンモノミリステート、ソルビタンモノパルミテート、ソルビタンモノステアレート、ソルビタンモノ12-ヒドロキシステアレートが挙げられる。中でも、グリセリンモノラウレート、グリセリンモノミリステート、グリセリンモノパルミテート、グリセリンモノステアレート、グリセリンモノ12-ヒドロキシステアレート、ジグリセリンモノラウレート、ジグリセリンモノミリステート、ジグリセリンモノパルミテート、ジグリセリンモノステアレート、ジグリセリンモノ12-ヒドロキシステアレート、ソルビタンモノラウレート、ソルビタンモノミリステート、ソルビタンモノパルミテート、ソルビタンモノステアレート、ソルビタンモノ12-ヒドロキシステアレート、特に、グリセリンモノステアレート、グリセリンモノ12-ヒドロキシステアレート、ジグリセリンモノステアレート、ジグリセリンモノ12-ヒドロキシステアレート、ソルビタンモノステアレート、ソルビタンモノ12-ヒドロキシステアレートが推奨される。これらは、1種単独で又は2種以上適宜組み合わせて使用できる。[D成分]本発明に係るD成分としては、ベンゾオキサゾール化合物、インディゴ化合物、フタロシアニン系化合物、アントラキノン系化合物、ウルトラマリン化合物、及びアルミン酸コバルト化合物等が挙げられ、中でも、ベンゾオキサゾール化合物、フタロシアニン化合物、及びウルトラマリン化合物が推奨される。これらの化合物は商業的に入手できるものを使用することができる。前記ベンゾオキサゾール化合物は、通常知られているものが使用できるが、代表的な例としては、一般式2で表されるベンゾオキサゾール化合物が挙げられる。一般式2において、R4及びR5は、水素原子、炭素数1~4のアルキル基である。炭素数1~4のアルキル基としては、メチル基、エチル基、プロピル基、イソプロピル基、ブチル基、tert-ブチル基等が例示される。R6は、チオフェン基、トランス-スチルベン基又はシス-スチルベン基等が例示される。d及びeは、それぞれ、1~4の整数であり、好ましくは1又は2である。R4及びR5で表される置換基の置換位置は、特に限定されるものではないが、d及びeが1の場合は、3位、4位、5位又は6位であり、d及びeが2の場合は、4,5位、2,6位等を例示できる。上記一般式2のベンゾオキサゾール化合物の代表例としては、次のものを例示できる。2,5-チオフェンジイル5-tert-ブチル-1,3-ベンゾキサゾール、4,4’-ビスベンゾオキサゾール-2-イルスチルベンが例示され、これらは、夫々単独で又は2種を適宜組み合わせて使用される。この中でも、特に、2,5-チオフェンジイル5-tert-ブチル-1,3-ベンゾキサゾールd1成分が好ましい。前記フタロシアニン化合物は、通常知られているものが使用できるが、代表的な例としては、フタロシアニン銅などが挙げられる。前記ウルトラマリン化合物は、通常知られているものが使用できるが、好ましい例としては、群青ウルトラマリンd2成分などが挙げられる。[E成分]前記D成分の中には、そのままでは粗大な二次粒子が多数存在し、得られた成形体の透明性を悪化させるものがあり、透明性の悪化を防止するために更に下記E成分を共存させることが推奨される。また、本発明における上記E成分としては、脂肪酸アルカリ金属塩化合物が推奨される。本発明に係る脂肪酸アルカリ金属塩としては、その効果を発揮するものであれば特に制限はないが、例えばステアリン酸マグネシウム、ステアリン酸亜鉛、ステアリン酸アルミニウム、ステアリン酸リチウム、ステアリン酸カリウム、べへン酸マグネシウム、べへン酸亜鉛、べへン酸アルミニウム、べへン酸リチウム、べへン酸カリウム、モンタン酸マグネシウム、モンタン酸亜鉛、モンタン酸アルミニウム、モンタン酸リチウム、モンタン酸カリウム、12-ヒドロキシステアリン酸マグネシウム、12-ヒドロキシステアリン酸亜鉛、12-ヒドロキシステアリン酸アルミニウム、12-ヒドロキシステアリン酸リチウム、12-ヒドロキシステアリン酸カリウムなどが例示される。中でも、ステアリン酸マグネシウム、ステアリン酸アルミニウム、べへン酸アルミニウム、べへン酸リチウム、モンタン酸リチウム、12-ヒドロキシステアリン酸マグネシウム、12-ヒドロキシステアリン酸リチウムが好ましく、特に、ステアリン酸マグネシウムe1成分が最も好ましい上記E成分は、D成分と同時にジアセタール化合物に加えても良いが、予めD成分をE成分で処理して利用するのが好ましい。その方法は、透明性の悪化が防止されていれば特に制限はないが、常温でD成分とE成分を混合し、粉末状のドライブレンド物を調製し、そのドライブレンド物を添加する方法が推奨される。その際、上記E成分がD成分表面を被覆している状態であることが好ましい。[F成分]本発明に係るF成分は、炭素数10~28、好ましくは12~22の飽和若しくは不飽和脂肪族モノカルボン酸又は分子内に1~2個、好ましくは1個の水酸基を有する炭素数10~28、好ましくは12~22の飽和若しくは不飽和脂肪族モノカルボン酸であり、特に、炭素数12~22の飽和脂肪族モノカルボン酸又は分子内に1~2個の水酸基を有する炭素数12~22の脂肪族モノカルボン酸f1成分が好ましい。これらの脂肪族モノカルボン酸は商業的に入手できるものを使用することができる。具体的には、カプリル酸、カプリン酸、ラウリン酸、ミリスチン酸、パルミチン酸、ステアリン酸、アラキジン酸、べへン酸、モンタン酸、パルミトオレイン酸、オレイン酸、エライジン酸、リノール酸、リノレン酸、アラキドン酸、9-ヒドロキシステアリン酸、10-ヒドロキシステアリン酸、12-ヒドロキシステアリン酸、13-ヒドロキシステアリン酸、リシノール酸、9,10-ジヒドロキシステアリン酸が挙げられる。中でも、ラウリン酸、ミリスチン酸、パルミチン酸、ステアリン酸、12-ヒドロキシステアリン酸、特にステアリン酸、12-ヒドロキシステアリン酸が推奨される。[G成分]本発明に係るG成分は、炭素数6~30の飽和又は不飽和脂肪族アルコール硫酸エステルアルカリ金属塩、又は、炭素数6~30のアルキルベンゼンスルホン酸アルカリ金属塩、好ましくは炭素数12~22の飽和又は不飽和脂肪族アルコール硫酸エステルアルカリ金属塩、又は、炭素数12~22のアルキルベンゼンスルホン酸アルカリ金属塩であり、アルカリ金属としては、リチウム、ナトリウム、カリウム、好ましくはナトリウム、カリウムg1成分が好ましい。これらのアルカリ金属塩化合物は、商業的に入手できるものを使用することができる。具体的には、ドデシル硫酸ナトリウム、ドデシル硫酸カリウム、直鎖アルキルベンゼンスルホン酸ナトリウム、直鎖アルキルベンゼンスルホン酸カリウムが推奨される。本発明のA成分、B成分、C成分及びD成分を含有するジアセタール組成物として好ましい例としては、a1成分、b1成分、c1成分及びd1成分を含有するジアセタール組成物又はa1成分、b1成分、c1成分及びd2成分を含有するジアセタール組成物が挙げられる。具体的な例としては、1,3:2,4-ビス-O-p-メチルベンジリデン-D-ソルビトールソルビトールグリセリンモノステアレート2,5-チオフェンジイル5-tert-ブチル-1,3-ベンゾキサゾール1,3:2,4-ビス-O-p-メチルベンジリデン-D-ソルビトールソルビトールジグリセリンモノステアレート2,5-チオフェンジイル5-tert-ブチル-1,3-ベンゾキサゾール1,3:2,4-ビス-O-p-メチルベンジリデン-D-ソルビトールソルビトールソルビタンモノステアレート2,5-チオフェンジイル5-tert-ブチル-1,3-ベンゾキサゾール1,3:2,4-ビス-O-p-メチルベンジリデン-D-ソルビトールキシリトールグリセリンモノステアレート2,5-チオフェンジイル5-tert-ブチル-1,3-ベンゾキサゾール1,3:2,4-ビス-O-p-メチルベンジリデン-D-ソルビトールキシリトールジグリセリンモノステアレート2,5-チオフェンジイル5-tert-ブチル-1,3-ベンゾキサゾール1,3:2,4-ビス-O-p-メチルベンジリデン-D-ソルビトールキシリトールソルビタンモノステアレート2,5-チオフェンジイル5-tert-ブチル-1,3-ベンゾキサゾール1,3:2,4-ビス-O-3,4-ジメチルベンジリデン-D-ソルビトールソルビトールグリセリンモノステアレート2,5-チオフェンジイル5-tert-ブチル-1,3-ベンゾキサゾール1,3:2,4-ビス-O-3,4-ジメチルベンジリデン-D-ソルビトールソルビトールジグリセリンモノステアレート2,5-チオフェンジイル5-tert-ブチル-1,3-ベンゾキサゾール1,3:2,4-ビス-O-3,4-ジメチルベンジリデン-D-ソルビトールソルビトールソルビタンモノステアレート2,5-チオフェンジイル5-tert-ブチル-1,3-ベンゾキサゾール1,3:2,4-ビス-O-3,4-ジメチルベンジリデン-D-ソルビトールキシリトールグリセリンモノステアレート2,5-チオフェンジイル5-tert-ブチル-1,3-ベンゾキサゾール1,3:2,4-ビス-O-3,4-ジメチルベンジリデン-D-ソルビトールキシリトールジグリセリンモノステアレート2,5-チオフェンジイル5-tert-ブチル-1,3-ベンゾキサゾール1,3:2,4-ビス-O-3,4-ジメチルベンジリデン-D-ソルビトールキシリトールソルビタンモノステアレート2,5-チオフェンジイル5-tert-ブチル-1,3-ベンゾキサゾール1,3:2,4-ビス-O-p-n-プロピルベンジリデン-1-n-プロピルソルビトールソルビトールグリセリンモノステアレート2,5-チオフェンジイル5-tert-ブチル-1,3-ベンゾキサゾール1,3:2,4-ビス-O-p-n-プロピルベンジリデン-1-n-プロピルソルビトールソルビトールジグリセリンモノステアレート2,5-チオフェンジイル5-tert-ブチル-1,3-ベンゾキサゾール1,3:2,4-ビス-O-p-n-プロピルベンジリデン-1-n-プロピルソルビトールソルビトールソルビタンモノステアレート2,5-チオフェンジイル5-tert-ブチル-1,3-ベンゾキサゾール1,3:2,4-ビス-O-p-n-プロピルベンジリデン-1-n-プロピルソルビトールキシリトールグリセリンモノステアレート2,5-チオフェンジイル5-tert-ブチル-1,3-ベンゾキサゾール1,3:2,4-ビス-O-p-n-プロピルベンジリデン-1-n-プロピルソルビトールキシリトールジグリセリンモノステアレート2,5-チオフェンジイル5-tert-ブチル-1,3-ベンゾキサゾール1,3:2,4-ビス-O-p-n-プロピルベンジリデン-1-n-プロピルソルビトールキシリトールソルビタンモノステアレート2,5-チオフェンジイル5-tert-ブチル-1,3-ベンゾキサゾール1,3:2,4-ビス-O-p-メチルベンジリデン-D-ソルビトールソルビトールグリセリンモノステアレート群青ウルトラマリン1,3:2,4-ビス-O-p-メチルベンジリデン-D-ソルビトールソルビトールジグリセリンモノステアレート群青ウルトラマリン1,3:2,4-ビス-O-p-メチルベンジリデン-D-ソルビトールソルビトールソルビタンモノステアレート群青ウルトラマリン1,3:2,4-ビス-O-p-メチルベンジリデン-D-ソルビトールキシリトールグリセリンモノステアレート群青ウルトラマリン1,3:2,4-ビス-O-p-メチルベンジリデン-D-ソルビトールキシリトールジグリセリンモノステアレート群青ウルトラマリン1,3:2,4-ビス-O-p-メチルベンジリデン-D-ソルビトールキシリトールソルビタンモノステアレート群青ウルトラマリン1,3:2,4-ビス-O-3,4-ジメチルベンジリデン-D-ソルビトールソルビトールグリセリンモノステアレート群青ウルトラマリン1,3:2,4-ビス-O-3,4-ジメチルベンジリデン-D-ソルビトールソルビトールジグリセリンモノステアレート群青ウルトラマリン1,3:2,4-ビス-O-3,4-ジメチルベンジリデン-D-ソルビトールソルビトールソルビタンモノステアレート群青ウルトラマリン1,3:2,4-ビス-O-3,4-ジメチルベンジリデン-D-ソルビトールキシリトールグリセリンモノステアレート群青ウルトラマリン1,3:2,4-ビス-O-3,4-ジメチルベンジリデン-D-ソルビトールキシリトールジグリセリンモノステアレート群青ウルトラマリン1,3:2,4-ビス-O-3,4-ジメチルベンジリデン-D-ソルビトールキシリトールソルビタンモノステアレート群青ウルトラマリン1,3:2,4-ビス-O-p-n-プロピルベンジリデン-1-n-プロピルソルビトールソルビトールグリセリンモノステアレート群青ウルトラマリン1,3:2,4-ビス-O-p-n-プロピルベンジリデン-1-n-プロピルソルビトールソルビトールジグリセリンモノステアレート群青ウルトラマリン1,3:2,4-ビス-O-p-n-プロピルベンジリデン-1-n-プロピルソルビトールソルビトールソルビタンモノステアレート群青ウルトラマリン1,3:2,4-ビス-O-p-n-プロピルベンジリデン-1-n-プロピルソルビトールキシリトールグリセリンモノステアレート群青ウルトラマリン1,3:2,4-ビス-O-p-n-プロピルベンジリデン-1-n-プロピルソルビトールキシリトールジグリセリンモノステアレート群青ウルトラマリン1,3:2,4-ビス-O-p-n-プロピルベンジリデン-1-n-プロピルソルビトールキシリトールソルビタンモノステアレート群青ウルトラマリンが挙げられる。本発明のA成分、B成分、C成分、D成分及びE成分を含有するジアセタール組成物として好ましい例としては、a1成分、b1成分、c1成分、d2成分及びe1成分を含有するジアセタール組成物が挙げられる。具体的な例としては、1,3:2,4-ビス-O-p-メチルベンジリデン-D-ソルビトールソルビトールグリセリンモノステアレート群青ウルトラマリンステアリン酸マグネシウム1,3:2,4-ビス-O-p-メチルベンジリデン-D-ソルビトールソルビトールジグリセリンモノステアレート群青ウルトラマリンステアリン酸マグネシウム1,3:2,4-ビス-O-p-メチルベンジリデン-D-ソルビトールソルビトールソルビタンモノステアレート群青ウルトラマリンステアリン酸マグネシウム1,3:2,4-ビス-O-p-メチルベンジリデン-D-ソルビトールキシリトールグリセリンモノステアレート群青ウルトラマリンステアリン酸マグネシウム1,3:2,4-ビス-O-p-メチルベンジリデン-D-ソルビトールキシリトールジグリセリンモノステアレート群青ウルトラマリンステアリン酸マグネシウム1,3:2,4-ビス-O-p-メチルベンジリデン-D-ソルビトールキシリトールソルビタンモノステアレート群青ウルトラマリンステアリン酸マグネシウム1,3:2,4-ビス-O-3,4-ジメチルベンジリデン-D-ソルビトールソルビトールグリセリンモノステアレート群青ウルトラマリンステアリン酸マグネシウム1,3:2,4-ビス-O-3,4-ジメチルベンジリデン-D-ソルビトールソルビトールジグリセリンモノステアレート群青ウルトラマリンステアリン酸マグネシウム1,3:2,4-ビス-O-3,4-ジメチルベンジリデン-D-ソルビトールソルビトールソルビタンモノステアレート群青ウルトラマリンステアリン酸マグネシウム1,3:2,4-ビス-O-3,4-ジメチルベンジリデン-D-ソルビトールキシリトールグリセリンモノステアレート群青ウルトラマリンステアリン酸マグネシウム1,3:2,4-ビス-O-3,4-ジメチルベンジリデン-D-ソルビトールキシリトールジグリセリンモノステアレート群青ウルトラマリンステアリン酸マグネシウム1,3:2,4-ビス-O-3,4-ジメチルベンジリデン-D-ソルビトールキシリトールソルビタンモノステアレート群青ウルトラマリンステアリン酸マグネシウム1,3:2,4-ビス-O-p-n-プロピルベンジリデン-1-n-プロピルソルビトールソルビトールグリセリンモノステアレート群青ウルトラマリンステアリン酸マグネシウム1,3:2,4-ビス-O-p-n-プロピルベンジリデン-1-n-プロピルソルビトールソルビトールジグリセリンモノステアレート群青ウルトラマリンステアリン酸マグネシウム1,3:2,4-ビス-O-p-n-プロピルベンジリデン-1-n-プロピルソルビトールソルビトールソルビタンモノステアレート群青ウルトラマリンステアリン酸マグネシウム1,3:2,4-ビス-O-p-n-プロピルベンジリデン-1-n-プロピルソルビトールキシリトールグリセリンモノステアレート群青ウルトラマリンステアリン酸マグネシウム1,3:2,4-ビス-O-p-n-プロピルベンジリデン-1-n-プロピルソルビトールキシリトールジグリセリンモノステアレート群青ウルトラマリンステアリン酸マグネシウム1,3:2,4-ビス-O-p-n-プロピルベンジリデン-1-n-プロピルソルビトールキシリトールソルビタンモノステアレート群青ウルトラマリンステアリン酸マグネシウムが挙げられる。前記ジアセタール組成物の配合量は、A成分100重量部に対して、B成分が1~5重量部、C成分が1~5重量部、D成分が0.1~0.8重量部、E成分が0.1~0.8重量部、F成分が1~10重量部、及びG成分が0.1~5重量部の範囲が好ましく、より好ましくは、A成分100重量部に対して、B成分が2~4重量部、C成分が2~4重量部、D成分が0.2~0.7重量部、E成分が0~0.7重量部、F成分が0~5重量部、及びG成分が0~3重量部の範囲が好ましい。D成分がベンゾオキサゾール化合物の場合、ジアセタール組成物の配合量は、A成分100重量部に対して、B成分が1~5重量部、C成分が1~5重量部、D成分が0.1~0.8重量部、E成分が0.1~0.8重量部、F成分が1~10重量部、及びG成分が0.1~5重量部の範囲が好ましく、より好ましくは、A成分100重量部に対して、B成分が2~4重量部、C成分が2~4重量部、D成分が0.2~0.6重量部、F成分が0~5重量部、及びG成分が0~3重量部の範囲が好ましい。D成分がインディゴ化合物、フタロシアニン系化合物、アントラキノン系化合物、ウルトラマリン化合物、及びアルミン酸コバルト化合物の場合、ジアセタール組成物の配合量は、A成分100重量部に対して、B成分が1~5重量部、C成分が1~5重量部、D成分が0.1~0.8重量部、E成分が0.1~0.8重量部、F成分が1~10重量部、及びG成分が0.1~5重量部の範囲が好ましく、より好ましくは、A成分100重量部に対して、B成分が2~4重量部、C成分が2~4重量部、D成分が0.2~0.7重量部、E成分が0.2~0.7重量部、F成分が0~5重量部、及びG成分が0~3重量部の範囲が好ましい。前記ジアセタール組成物中のB成分の濃度は、1~5重量の範囲が好ましく、より好ましくは、2~4重量の範囲である。B成分の濃度が、1重量未満では、アルデヒドの発生抑制効果が十分でなく、本発明の効果である臭気、味の移行性抑制効果が不十分であり、5重量を超えて入れても本発明の効果に差はなく、経済的にも不利ではあるだけでなく、透明性の低下等の悪影響を及ぼす恐れがある。前記ジアセタール組成物中のC成分の濃度は、0.1~3重量の範囲が好ましく、より好ましくは、0.8~2重量の範囲である。C成分の濃度が、0.1重量未満では、アルデヒドの発生抑制効果が十分でなく、本発明の効果である臭気、味の移行性抑制効果が不十分であり、3重量を超えて入れても本発明の効果に差はなく、経済的にも不利ではあるだけでなく、透明性の低下等の悪影響を及ぼす恐れがある。前記ジアセタール組成物中のD成分の濃度は、0.1~0.8重量の範囲が好ましく、より好ましくは、0.2~0.7重量の範囲である。D成分の濃度が、0.1重量未満では、アルデヒドの発生抑制効果が十分でなく、高温での貯蔵安定性、成形加工時の着色抑制の効果が十分でなく、0.8重量を超えて入れても効果に差はなく、経済的にも不利ではあるだけでなく、分散不良による透明性低下等の恐れがある。D成分がベンゾオキサゾール化合物の場合、ジアセタール組成物中のD成分の濃度は、0.1~0.8重量の範囲が好ましく、より好ましくは、0.2~0.6重量の範囲である。D成分の濃度が、0.1重量未満では、アルデヒドの発生抑制効果が十分でなく、高温での貯蔵安定性、成形加工時の着色抑制の効果が十分でなく、0.8重量を超えて入れても効果に差はなく、経済的にも不利ではある。D成分がインディゴ化合物、フタロシアニン系化合物、アントラキノン系化合物、ウルトラマリン化合物、及びアルミン酸コバルト化合物の場合、ジアセタール組成物中のD成分の濃度は、0.1~0.8重量の範囲が好ましく、より好ましくは、0.2~0.7重量の範囲である。D成分の濃度が、0.1重量未満では、アルデヒドの発生抑制効果が十分でなく、高温での貯蔵安定性、成形加工時の着色抑制の効果が十分でなく、0.8重量を超えて入れても効果に差はなく、経済的にも不利ではあるだけでなく、分散不良による透明性の低下等の発生の恐れがある。前記ジアセタール組成物中のE成分の濃度は、0.1~0.8重量の範囲が好ましく、より好ましくは、0.2~0.7重量の範囲である。E成分の濃度が、0.1重量未満では、D成分に起因する透明性の悪化を防止する効果が十分でなく、0.8重量を超えて入れても効果に差はなく、経済的にも不利ではあるだけでなく、逆に透明性の低下等の悪影響を及ぼす恐れがある。前記ジアセタール組成物中のF成分の濃度は、1~10重量の範囲が好ましく、より好ましくは、2~5重量の範囲である。F成分の濃度が、1重量未満では、ジアセタール組成物の融点降下が十分でなく、本発明の効果である臭気、味の移行性抑制効果が更なる改善効果が不十分であり、10重量を超えて入れても効果に差はなく、経済的にも不利ではあるだけでなく、透明性の低下等の悪影響を及ぼす恐れがある。前記ジアセタール組成物中のG成分の濃度は、0.1~5重量の範囲が好ましく、より好ましくは、0.5~3重量の範囲である。G成分の濃度が、0.1重量未満では、ジアセタール組成物の融点降下が十分でなく、本発明の効果である臭気、味の移行性抑制効果が更なる改善効果が不十分であり、5重量を超えて入れても効果に差はなく、経済的にも不利ではあるだけでなく、透明性の低下等の悪影響を及ぼす恐れがある。本発明のジアセタール組成物は、前記一般式Aで表されるジアセタール化合物に、B成分とC成分とD成分を、B成分とC成分とD成分とE成分を、B成分とC成分とD成分とF成分とG成分を、又はB成分とC成分とD成分とE成分とF成分とG成分を、添加することにより容易に製造することができる。かかる添加方法は、所望のジアセタール組成物が得られる限り、特に限定されるものではないが、i従来から慣用されている各種の方法例えば特開平2-231488号に記載の方法に従ってソルビトールと相当するベンズアルデヒド類より一般式1で表されるジアセタール化合物を製造する過程で、添加する方法、ii一般式1で表されるジアセタール化合物にヘンシェルミキサー、Vブレンダー、リボンブレンダー等のミキサーを用いて粉体混合する方法、iiiメタノール、エタノール等の炭素数1~3程度のアルコール類や水等を分散媒とした一般式1で表されるジアセタール化合物のスラリー中に、上記B成分、C成分及びD成分又はB成分、C成分、D成分、E成分、F成分、及びG成分を、そのまま或いはメタノール、エタノール等の炭素数1~3程度のアルコール類や水等の溶媒に溶かした溶液の形で、前記所定量添加して混合し、その後溶媒を留去する方法等が挙げられる。上記iの方法に関して、ソルビトールとベンズアルデヒド類とのジアセタール化反応により一般式1で表されるジアセタール化合物が生成した時点以降で、上記B成分とC成分とD成分を、B成分とC成分とD成分とE成分を、B成分とC成分とD成分とF成分とG成分を、又はB成分とC成分とD成分とE成分とF成分とG成分を、所定量添加するのが好ましい。また、上記iiiの方法に関して、ジアセタール化合物のスラリー濃度としては、特に限定されないが、一般には、10~60重量程度とするのが好ましい。また、該スラリーの温度は、広い範囲から適宜選択できるが、一般には、20~100°Cとするのが好ましい。かくして得られたB成分とC成分とD成分を、B成分とC成分とD成分とE成分を、B成分とC成分とD成分とF成分とG成分を、又はB成分とC成分とD成分とE成分とF成分とG成分を含むジアセタール組成物は、必要に応じて粉砕解砕、或いは造粒、分級等を行うことができる。本発明のジアセタール組成物の形態は、一般的な粉末状、粒状、或いは顆粒、円柱、ペレット状などの造粒物等の形態を適宜選択できる。粉末状の場合、その粒子直径の平均値は3~2000μm、好ましくは7~200μmである。3μm未満では、粉体特性が悪くなる傾向が見られ、また特別な粉砕装置が必要になる。また、粒状の場合、上記方法より得られる粉末状ジアセタール組成物から、任意の形状と大きさの粒状ジアセタール組成物を得ることができる。かかる粒状ジアセタール組成物は、粉末状ジアセタール組成物と比較して、粉塵の発生や粉体の流動性が改善されるという利点がある。何れの形態も、公知の造粒機、粉砕機解砕機、分級機等を用いて製造できる。例えば、造粒機では乾式または湿式押出し造粒機、混合攪拌造粒機、タブレットマシーン、乾式圧縮ロール造粒機、球形整粒機、粉砕機解砕機ではピンミル、ジェットミル、パルベライザー、カッターミル、ハンマーミル、プレーナークラッシャー、フレーククラッシャー、ニブラー、分級機では振動ふるい機、風力分級機等が例示される。こうして得られる上記ジアセタール組成物は、前記一般式1で表されるジアセタール化合物から発生する臭気及び味の移行性が抑制されているだけでなく、透明性にも優れている。従って、本発明は、前記一般式1で表されるジアセタール化合物に、上記B成分とC成分とD成分を、B成分とC成分とD成分とE成分を、B成分とC成分とD成分とF成分とG成分を、又はB成分とC成分とD成分とE成分とF成分とG成分を添加することからなり、着色を抑えることにより透明性の低下することなく、上記ジアセタール化合物から発生する臭気及び味の移行性を抑制する方法、又は該ジアセタール化合物の熱分解によるアルデヒド発生の抑制方法を提供するものでもある。本発明のジアセタール組成物には、使用目的やその用途に応じて適宜、従来公知のポリオレフィン用改質剤を本発明の効果を損なわない範囲で添加することができる。かかるポリオレフィン用改質剤としては、例えば、ポリオレフィン等衛生協議会編ポジティブリストの添加剤要覧2002年1月に記載されている各種添加剤が挙げられ、より具体的には、安定剤金属化合物、エポキシ化合物、窒素化合物、燐化合物、硫黄化合物等、紫外線吸収剤ベンゾフェノン系化合物、ベンゾトリアゾール系化合物等、滑剤パラフィン、ワックス等の脂肪族炭化水素、炭素数8~22の高級脂肪酸金属Al、Ca、Mg、Zn塩、炭素数8~22の高級脂肪族アルコール、炭素数8~22の高級脂肪酸アマイド、シリコーン油、ロジン誘導体等、充填剤タルク、ハイドロタルサイト、マイカ、ゼオライト、パーライト、珪藻土、炭酸カルシウム、ガラス繊維等、発泡剤、発砲助剤、ポリマー添加剤の他、可塑剤ジアルキルフタレート、ジアルキルヘキサヒドロフタレート等、架橋剤、架橋促進剤、帯電防止剤、難燃剤、分散剤、他の色素化合物染料、顔料等、加工助剤、他の核剤等の各種添加剤が例示される。これら他の成分を配合する場合は、各種の方法が採用できるが、例えば、本発明のジアセタール化合物と他の成分とを、ドライブレンドして均一混合物とする等の方法が好ましい。<ポリオレフィン系樹脂用核剤>本発明のポリオレフィン系樹脂用核剤は、上記本発明のジアセタール組成物そのものであるか、又は該ジアセタール組成物にポリオレフィン系樹脂用添加剤を添加してなるものである。本発明のポリオレフィン系樹脂用核剤には、使用目的やその用途に応じて適宜、上記の従来公知のポリオレフィン改質剤を本発明の効果が損なわない範囲で添加することができる。これら他の成分を配合する場合は、各種の方法が採用できるが、例えば、本発明のジアセタール化合物と他の成分とを、ドライブレンドして均一混合物とする等の方法が好ましい。<ポリオレフィン系樹脂組成物>本発明のポリオレフィン系樹脂組成物は、下記の組成物である。iポリオレフィン系樹脂、A成分、B成分、C成分及びD成分を含有するポリオレフィン系樹脂組成物、iiポリオレフィン系樹脂、A成分、B成分、C成分、D成分及びE成分を含有するポリオレフィン系樹脂組成物、iiiポリオレフィン系樹脂、A成分、B成分、C成分、D成分、F成分及びG成分を含有するポリオレフィン系樹脂組成物ivポリオレフィン系樹脂、A成分、B成分、C成分、D成分、E成分、F成分及びG成分を含有するポリオレフィン系樹脂組成物vポリオレフィン系樹脂に前記ジアセタール組成物を含有するポリオレフィン系樹脂組成物[ポリオレフィン系樹脂]本発明に係るポリオレフィン系樹脂としては、ポリエチレン系樹脂、ポリプロピレン系樹脂、ポリブテン系樹脂、ポリメチルペンテン系樹脂、ポリブタジエン系樹脂が例示され、より具体的には、高密度ポリエチレン、中密度ポリエチレン、直鎖状ポリエチレン、エチレン含量50重量以上、好ましくは70重量以上のエチレンコポリマー、プロピレンホモポリマー、プロピレン50重量以上、好ましくは70重量以上のプロピレンコポリマー、ブテンホモポリマー、ブテン含量50重量以上、好ましくは70重量以上のブテンコポリマー、メチルペンテンホモポリマー、メチルペンテン含量50重量以上、好ましくは70重量以上のメチルペンテンコポリマー、ポリブタジエン等が例示される。上記コポリマーはランダムコポリマーであってもよく、ブロックコポリマーであってもよい。これらの樹脂の立体規則性がある場合は、アイソタクチックでもシンジオタクチックでもよい。上記コポリマーを構成し得るコモノマーとして、具体的にはエチレン、プロピレン、ブテン、ペンテン、ヘキセン、ヘプテン、オクテン、ノネン、デセン、ウンデセン、ドデセン等の炭素数2~12のα-オレフィン、1,4-エンドメチレンシクロヘキセン等のビシクロ型モノマー、メタアクリル酸メチル、メタアクリル酸エチル等のメタアクリル酸エステル、酢酸ビニル等が例示できる。かかる重合体を製造するために適用される触媒としては、一般に使用されているチーグラーナッタ型触媒はもちろん、遷移金属化合物例えば、三塩化チタン、四塩化チタン等のチタンのハロゲン化物を塩化マグネシウム等のハロゲン化マグネシウムを主成分とする担体に担持してなる触媒と、アルキルアルミニウム化合物トリエチルアルミニウム、ジエチルアルミニウムクロリド等とを組み合わせてなる触媒系やメタロセン触媒も使用できる。本発明に係るポリオレフィン樹脂の推奨されるメルトフローレート以下MFRと略記する。JISK7210-1976は、その適用する成形方法により適宜選択されるが、通常、0.01~200g/10分、好ましくは0.05~100g/10分である。本発明のポリオレフィン系樹脂組成物には、使用目的やその用途に応じて適宜、前記の従来公知のポリオレフィン改質剤を本発明の効果が損なわない範囲で添加することができる。i及びiiのポリオレフィン系樹脂組成物中の各成分の配合量は、ポリオレフィン系樹脂100重量部に対して、A成分が0.1~0.8重量部、B成分が0.001~0.04重量部、C成分が0.001~0.04重量部、及び、D成分が0.0001~0.0064重量部の範囲が好ましく、より好ましくは、ポリオレフィン系樹脂100重量部に対して、A成分が0.15~0.6重量部、B成分が0.003~0.0024重量部、C成分が0.003~0.0024重量部、D成分が0.0003~0.0036重量部、及びE成分が0~0.0036重量部の範囲が好ましい。iii~ivのポリオレフィン樹脂組成物の各成分の配合量は、ポリオレフィン系樹脂100重量部に対して、A成分が0.1~0.8重量部、B成分が0.001~0.04重量部、C成分が0.001~0.04重量部、D成分が0~0.0064重量部、E成分が0~0.0064重量部、F成分が0.001~0.08重量部、及びG成分が0.0001~0.04重量部の範囲が好ましく、より好ましくは、ポリオレフィン系樹脂100重量部に対して、A成分が0.15~0.6重量部、B成分が0.003~0.0024重量部、C成分が0.003~0.0024重量部、D成分が0.0003~0.0036重量部、及びE成分が0~0.0036重量部の範囲が好ましい。vのポリオレフィン系樹脂組成物の配合量は、ポリオレフィン系樹脂100重量部に対して、ジアセタール組成物が0.1~0.8重量部の範囲が好ましく、より好ましくは、ポリオレフィン系樹脂100重量部に対して、ジアセタール組成物が0.15~0.6重量部の範囲が好ましい。本発明のポリオレフィン系樹脂組成物の製法は、所望の該樹脂組成物が得られれば特に限定されることはなく、常法を用いることができる。例えば、ポリオレフィン系樹脂粉末又はフレークに、ジアセタール組成物又はA成分、B成分、C成分及び、必要に応じてD成分、E成分、F成分、G成分、更に、必要に応じて前述のポリオレフィン用改質剤を、慣用の混合機、例えばヘンシェルミキサー、Vブレンダー、リボンブレンダー等を用いて混合したブレンドタイプのポリオレフィン系樹脂組成物を得る方法、或いは、このブレンドタイプのポリオレフィン系樹脂組成物を、慣用の混練り機、例えば一軸又は二軸の押し出し機等を用いて、所望の温度で溶融混練し、押し出されたストランドを、冷却し、得られたストランドをカッティングすることでペレットタイプとする方法、また、ペレットタイプのなかでジアセタール組成物とポリオレフィン系樹脂とのマスターバッチペレットとする方法などが例示される。ポリオレフィン系樹脂に対する添加方法としては、慣用されている装置、例えば、一軸又は二軸押出し機を用いる直接添加法が好ましいが、これに限定されるわけではない。また、例えば、2~15重量程度の高濃度マスターバッチの形態による添加法を採用しても何ら差し支えない。<ポリオレフィン系樹脂成形体>本発明のポリオレフィン系樹脂成形体は、上記本発明のポリオレフィン系樹脂組成物を、慣用されている成形法に従って成形することにより得られる。本発明に係る樹脂組成物を成形するに際しては、射出成形、押出成形、ブロー成形、圧空成形、回転成形、フィルム成形等の従来公知の成形方法のいずれをも採用できる。成形条件としては、従来採用されている条件が広い範囲から適宜選択できる。本発明に係るポリオレフィン系樹脂組成物は、従来、ジアセタール化合物を核剤として配合してなるポリオレフィン系樹脂組成物が用いられてきたと同様の分野において適用され、成形体とされる。従来のジアセタール化合物を含有する樹脂組成物から成形された成形体に比し、本発明のポリオレフィン系樹脂成形体は、成形加工時のアルデヒド類の発生が抑制されるため、成形加工時に臭気の発生が少ないと言う利点を有する。また、本発明の成形体は、アルデヒド類の量が大幅に低減されているため、アルデヒド類に起因する臭気及び味の移行性が低減されている。しかも、本発明のポリオレフィン系樹脂成形体は、着色がなく、透明性にも非常に優れている。従って、本発明は、前記本発明のジアセタール組成物又はA成分、B成分、C成分及び、必要に応じてD成分、E成分、F成分、G成分をポリオレフィン系樹脂に配合し、得られる樹脂組成物を成形することにより得られる包装材又は容器に、食品、化粧品、医薬品等の内容物を収容することを特徴とする、ジアセタール化合物から発生する臭気及び味の、該内容物への移行を抑制する方法を提供するものでもある。このように、本発明のポリオレフィン系樹脂成形体は、食品包装材及び食品容器、化粧品容器、医薬品容器等の分野で特に有利に使用することができる。勿論、他の分野に使用することも可能である。より具体的には、熱や放射線等により滅菌されるディスポーザブル注射器、輸液輸血セット、採血器具等の医療用器具類;放射線等により滅菌される食品植物等の包装物;衣料ケースや衣料保存用コンテナ等の各種ケース類;食品を熱充填するためのカップ、レトルト食品の包装容器;電子レンジ用容器;ジュース、茶等の飲料用、化粧品用、医薬品用、シャンプー用等の缶、ビン等の容器;味噌、醤油等の調味料用容器及びキャップ;水、米、パン、漬物等の食品用ケース及び容器;冷蔵庫用ケース等の雑貨;文具;電気機械部品;自動車用部品等の素材として好適である。以下に実施例を示し、本発明を更に詳しく説明するが、本発明はこれらの実施例によって制限されるものではない。尚、実施例や比較例中の化合物の略号、及び各特性の測定は以下の通りである。<化合物の略号>A成分MDBS:1,3:2,4-ビス-O-p-メチルベンジリデン-D-ソルビトールB成分SB:ソルビトールC成分GMS:グリセリンモノステアレートD成分TB:2,5-チオフェンジイル5-tert-ブチル-1,3-ベンゾキサゾールUT:群青ウルトラマリンE成分STMG:ステアリン酸マグネシウムF成分ST:ステアリン酸HST:12-ヒドロキステアリン酸G成分SLS:ラウリル硫酸ナトリウムLAS:直鎖アルキルベンゼンスルホン酸ナトリウム<結晶化温度Tc°Cの測定>実施例及び比較例において射出成形により得られた試験片の結晶化温度を、示差走査熱量計商品名DiamondDSC、パーキンエルマー社製を用いて、JISK71211987に準じて測定した。Tc°Cが高いほど結晶化温度が高く、成形サイクル時間の短縮が可能である。<透明性の評価>実施例及び比較例において射出成形により得られた試験片厚さ:3mmのヘイズ値を東洋精機製作所製のヘイズメータを用いて、JISK71362000に準じて測定した。得られた数値が小さいほど透明性に優れている。<黄色度YIの評価>実施例及び比較例において射出成形により得られた試験片厚さ:2mmの黄色度を分光測色計商品名CM-3500d、ミノルタ株式会社製を用いて、ASTMD19251988に準じて測定した。得られた数値が小さい程、黄系の着色がなく、外観に優れる。<臭気評価>実施例及び比較例で得られたポリオレフィン系樹脂ペレット樹脂組成物60gを225mlのガラス瓶中に密封し、80°Cの恒温槽に2時間放置した後、室温まで冷却した。冷却後、直ちに10名のパネラーにより、臭気の強さを測定した。パネラーにおける判断基準は、0ポイント=不快臭なし、1ポイント=わずかに不快臭あり。2ポイント=はっきり不快臭あり、3ポイント=強い不快臭ありとし、10名の合計値で評価した。臭気の評価の数値が低いほど、臭気移行性が小さい。<アルデヒド量測定>実施例及び比較例において射出成形により得られた試験片20gと脱イオン交換水140gを225mlのガラス瓶中に密封し、80°Cの恒温槽に2時間放置した後、室温まで冷却し、得られた水溶液を評価用サンプルとした。この評価用サンプルに含有されているアルデヒドを高速液体クロマトグラフィーを用いて定量した。アルデヒド量はμg/1g-PP、すなわち試験片1g当たりのマイクログラム数に換算して表した。測定値が小さいほど、射出成形品中に含まれるアルデヒド量が少ない。<パネラーによる味覚評価>上記評価用サンプル10mlをガラス製のコップに入れ、10名のパネラーにより味覚評価を行った。実施例1~6及び比較例1~3で得られた評価用サンプルの味覚評価はイオン交換水と対比して行い、判定基準は0ポイント=対照のイオン交換水と全く違わない味、1ポイント=わずかに不快な味あり、2ポイント=はっきり不快な味ありとし、10名の合計値で評価した。味覚評価の数値が低いほど、味移行性が小さい。<融点測定>実施例及び比較例において使用したジアセタール組成物又はジアセタール化合物の融点を示差走査熱量計商品名DSC6220、セイコーインスツル株式会社製を用いて、JISK01292005に準じて測定した。ジアセタール組成物又はジアセタール化合物の融点が低いほどポリオレフィン樹脂への分散性に優れる。<ジアセタール組成物の貯蔵安定性評価>実施例及び比較例において使用したジアセタール組成物又はジアセタール化合物1gをアルミホイルで包み、圧縮成形機にて金型温度80°C、圧力100kgf/cm2の条件下、1時間圧縮成形した後、室温まで冷却した。得られたジアセタール組成物又はジアセタール化合物のアルデヒド含有量を高速液体クロマトグラフィーを用いて定量した。圧縮成形前の試料と比較してアルデヒド含有量の増加が少ないほど、貯蔵安定性に優れる。[実施例1]<ジアセタール組成物の調製方法>A成分であるMDBS、B成分であるSB、C成分であるGMS、D成分であるTBを表1の記載の添加量となるように秤量し、メノウ乳鉢で均一に混合し、本発明のジアセタール組成物DA-1を得た。<ポリオレフィン系樹脂組成物の調製方法>エチレン含有量3.0重量のアイソタクチックランダムポリプロピレン樹脂MFR=20g/10分、以下、r-PPと略記する。100重量部に対して、上記で調製されたDA-1を0.3重量部、ステアリン酸カルシウム0.05重量部及びテトラキス[メチレン-3-3,5-ジ-tert-ブチル-4-ヒドロキシフェニルプロピオレート]メタン商品名;イルガノックス1010、チバスペシャリティーケミカルズ社製0.05重量部を配合して、ヘンシェルミキサーでドライブレンドした。次に、樹脂温度230°Cでニ軸押出機15mmφ、L/D=45675mm/15mm、回転数=250rpmを用いて溶融混練して、押出し、得られたストランドを水冷し、次いで切断してペレット化して、本発明のポリオレフィン系樹脂組成物を得た。得られたポリオレフィン系樹脂組成物について、臭気評価を行い、その評価結果を表2に示した。<ポリオレフィン系樹脂成形体の調製方法>得られたポリオレフィン系樹脂組成物を樹脂温度200°C、金型温度40°Cの条件下で射出成形し、本発明のポリオレフィン系樹脂成形体試験片を得た。得られた試験片を用いて、結晶化温度°C、ヘイズ値、黄色度YI、臭気評価、アルデヒド量ppm/1g-PPの測定、味覚評価、融点測定°C、貯蔵安定性の評価ppmを行った。得られた評価結果を表2に示した。[実施例2]D成分であるTBの代わりに、D成分であるUTとE成分であるSTMGを表1に記載の添加量になるように秤量し、予めメノウ乳鉢で十分に混合しておき、均一に混合できた時点で加えた以外は、実施例1と同様に行って、ジアセタール組成物DA-2、ポリオレフィン系樹脂組成物及びポリオレフィン系樹脂成形体を得た。得られた樹脂組成物及び樹脂成形体の評価結果をまとめて表2に示した。[実施例3]F成分であるSTとG成分であるSLSを表1に記載の添加量になるように秤量し、加え、更に樹脂組成物調製時の樹脂温度を210°Cに代えた以外は、実施例2と同様に行って、ジアセタール組成物DA-3、ポリオレフィン系樹脂組成物及びポリオレフィン系樹脂成形体を得た。得られた樹脂組成物及び樹脂成形体の評価結果をまとめて表2に示した。[実施例4]F成分をSTからHSTに代えた以外は、実施例3と同様に行って、ジアセタール組成物DA-4、ポリオレフィン系樹脂組成物及びポリオレフィン系樹脂成形体を得た。得られた樹脂組成物及び樹脂成形体の評価結果をまとめて表2に示した。[実施例5]G成分をSLSからLASに代えた以外は、実施例3と同様に行って、ジアセタール組成物DA-5、ポリオレフィン系樹脂組成物及びポリオレフィン系樹脂成形体を得た。得られた樹脂組成物及び樹脂成形体の評価結果をまとめて表2に示した。[実施例6]DA-1の配合量を0.2重量部に代えた以外は、実施例1と同様に行って、ポリオレフィン系樹脂組成物及びポリオレフィン系樹脂成形体を得た。得られた樹脂組成物及び樹脂成形体の評価結果をまとめて表2に示した。[実施例7]DA-2の配合量を0.2重量部に代えた以外は、実施例2と同様に行って、ポリオレフィン系樹脂組成物及びポリオレフィン系樹脂成形体を得た。得られた樹脂組成物及び樹脂成形体の評価結果をまとめて表2に示した。[比較例1]本発明のジアセタール組成物を配合しない以外は、実施例1と同様に行って、ポリオレフィン系樹脂組成物及びポリオレフィン系樹脂成形体を得た。得られた樹脂組成物及び樹脂成形体の評価結果をまとめて表2に示した。[比較例2]本発明のジアセタール組成物に代えて、A成分であるMDBSのみを配合した以外は、実施例1と同様に行って、ポリオレフィン系樹脂組成物及びポリオレフィン系樹脂成形体を得た。得られた樹脂組成物及び樹脂成形体の評価結果をまとめて表2に示した。[比較例3]本発明のジアセタール組成物に代えて、A成分であるMDBSのみを配合した以外は、実施例6と同様に行って、ポリオレフィン系樹脂組成物及びポリオレフィン系樹脂成形体を得た。得られた樹脂組成物及び樹脂成形体の評価結果をまとめて表2に示した。"